(57)【要約】【課題】洗濯やプールでの使用など塩素にさらされても優れた堅牢度を示す分散染料で染色されたアセテート系繊維を含む繊維布帛及びその製造方法を提供する。【解決手段】本発明の塩素堅牢度に優れた繊維布帛は、アセテート系繊維を含む繊維布帛に分散染料および多価フェノール系誘導体またはカチオン系高分子の少なくとも一方を付与してなる繊維布帛である。【選択図】    なし【特許請求の範囲】
【請求項１】
アセテート系繊維を含む繊維布帛に分散染料および多価フェノール系誘導体またはカチオン系高分子の少なくとも一方を付与してなる塩素堅牢度に優れた繊維布帛。
【請求項２】
アセテート系繊維を含む繊維布帛を分散染料を用いて染色した後、多価フェノール系誘導体またはカチオン系高分子を付与する塩素堅牢度に優れた繊維布帛の製造方法。
【発明の詳細な説明】
【０００１】
【発明の属する技術分野】
本発明は、塩素堅牢度に優れたアセテート系繊維を含む繊維布帛に関するものである。
【０００２】
【従来の技術】
天然パルプを原料とするアセテート系繊維は、大きな公定水分率など天然繊維の特徴をもち、風合いも柔らかく、かつ生分解性のある環境にやさしい素材として近年見直されてきている。
【０００３】
また、アセテート系繊維は、分散染料、顕色型分散染料、アゾイック染料によって染色することが可能であるが、染色工程の生産性及びポリエステル繊維との混繊、混紡して用いられることが多いことより、同一タイプの染料を用いることができる分散染料が用いられることが多い。
【０００４】
また、衛生を確保するために塩素等によりプール水や水道水の消毒を行うことが法令等にて定められているが、分散染料で染色されたアセテート系繊維は、塩素に対する堅牢度が悪いことがわかり、アセテート系繊維を含む繊維布帛を縫製し作られた衣服の取扱表示には水洗い洗濯不可、ドライクリーニング洗濯指定となっている。しかしながら、耐光堅牢度、昇華堅牢度や湿潤堅牢度の向上についての検討は多数見られるが分散染料で染色されたアセテート系繊維の塩素堅牢度向上方法についての検討はほとんどされていない。（例えば、特許文献１）
【０００５】
【特許文献１】特開平６３−１３５５７９号公報
【０００６】
【発明が解決しようとする課題】
本発明では、上記課題を解決し、洗濯やプールでの使用など塩素にさらされても優れた堅牢度を示す分散染料で染色されたアセテート系繊維を含む繊維布帛及びその製造方法を提供することを目的としている。
【０００７】
【課題を解決するための手段】
本発明の塩素堅牢度の優れた繊維布帛は、アセテート系繊維を含む繊維布帛に分散染料および多価フェノール系誘導体またはカチオン系高分子の少なくとも一方を付与してなることを特徴とする。
本発明の塩素堅牢度の優れた繊維布帛は、アセテート系繊維を含む繊維布帛を分散染料を用いて染色した後、多価フェノール系誘導体またはカチオン系高分子を付与する工程を有することを特徴とする。
【０００８】
【発明の実施の形態】
本発明のアセテート系繊維とはセルロースの水酸基をアセチル化し、疎水性を与えたもので、トリアセテート繊維やジアセテート繊維、耐熱ジアセテート繊維などをいう。特にジアセテート繊維、耐熱ジアセテートの塩素堅牢度が悪いが本発明では、ジアセテート繊維、耐熱ジアセテート繊維の塩素堅牢度も向上させることができる。
また、本発明におけるアセテート系繊維を含む繊維布帛とは、上記アセテート系繊維のみからなる場合やポリエステル繊維、ナイロン繊維、アクリル繊維、ポリウレタン繊維、レーヨン、羊毛、綿、絹等他の繊維との混繊、混紡、交織、交編等であってよく、また、織物、編物、不織布等いかなる形態であってもよい。
【０００９】
また、分散染料とは、水に難溶性で水中に分散した系からアセテートやポリエステル繊維などの疎水性繊維の染色に用いられる染料のことをいい、アゾ系分散染料（ベンゼンアゾ系モノアゾ分散染料、複素環アゾ系モノアゾ分散染料、ジスアゾ系分散染料など）、アントラキノン系分散染料、縮合系分散染料（キノリン系分散染料、ニトロ系分散染料、クマリン系分散染料、メチン系分散染料、アミノケトン系分散染料など）などが知られている。
【００１０】
また、多価フェノール系誘導体とは、没食子酸ジテプシドのグリコールエステル
【００１１】
【化１】
2005009059.tif 000002
【００１２】
などの天然タンニンやフェノール−ホルマリン樹脂の硫酸化物
【００１３】
【化２】
2005009059.tif 000003
【００１４】
【化３】
2005009059.tif 000004
【００１５】
などのことであり、粉末または水溶液の形態で入手できる。
付与量は、入手される水溶液の濃度にもよるが０．１〜２０％ｏｍｆの範囲で所望の堅牢度にて選択すればよい。
【００１６】
また、カチオン系高分子とは、ジシアン系化合物、例えばジシアンジアミド−ホルマリン−塩化アンモニウムの縮合物
【００１７】
【化４】
2005009059.tif 000005
【００１８】
やポリアミン系化合物、例えばアミン類−ジシアンジアミド−塩化アンモニウムの縮合物
【００１９】
【化５】
2005009059.tif 000006
【００２０】
やポリカチオン系樹脂、例えば、アミン塩−第４級アンモニウム塩モノマーの付加重合物
【００２１】
【化６】
2005009059.tif 000007
【００２２】
などのことであり、粉末または水溶液の形態で入手できる。
付与量は水溶液の濃度にもよるが、０．１〜２０％ｏｍｆの範囲で所望の堅牢度で選択すればよい。
【００２３】
本発明ではアセテート系繊維を含む繊維布帛に分散染料を付与することによって染色されたものであっても、該繊維布帛に分散染料に加え上記多価フェノール誘導体またはポリカチオン系高分子の少なくとも一方が付与されていれば優れた塩素堅牢度を示すことができる。
【００２４】
また、酸化防止剤も付与されているとよい。酸化防止剤としては、ベンゾトリアゾール系、ベンゾフェノン系等が好ましく用いられ、例えば、２−（３−ｔブチル−５−メチル−２−ヒドロキシフェニル）−５−クロロベゾトリアゾールや２，２，４，４−テトラヒドロキシベンゾエノンなどが挙げられる。通常３０％前後の分散液で入手できる。
付与量は、分散液の濃度にもよるが０．１〜２０％ｏｍｆの範囲で所望の堅牢度で選択すればよい。
【００２５】
また、分散染料、多価フェノール誘導体、ポリアミン系化合物、酸化防止剤の他に繊維の重合のための触媒や繊維のダル化剤、耐候向上剤や帯電防止剤、柔軟剤、撥水剤、抗菌剤、防炎剤等塩素堅牢度を大きく阻害しない化合物と併用してもよい。
【００２６】
次に、上記塩素堅牢度に優れた繊維布帛の製造方法について、簡単に説明する。なお、以下に記載の製造方法は、塩素堅牢度に優れた繊維布帛の製造方法の一例であって、塩素堅牢度に優れた繊維布帛の製造方法は、以下に記載の製造方法に限定されるものではない。
アセテート系繊維を含む繊維布帛は、他の繊維と複合されている場合などそれぞれの特性に応じ、公知の方法により精練等されたものを用いることができる。
このアセテート系繊維を含む繊維布帛を分散染料で染色するのであるが、アセテート繊維の種類や他の繊維が併用されている場合は、それぞれの素材に適した温度、時間、助剤、装置を用いて染色を行いアセテート系繊維を含む繊維布帛に分散染料を付与すればよい。例えば、アセテート系繊維として耐熱ジアセテート繊維とポリエステル繊維を含む繊維布帛を用い、浸染法で染色する場合は、１００℃〜１２０℃で１５分〜６０分程度で染色すればよい。
【００２７】
酸化防止剤を付与する場合は、必要に応じ、分散染料と同時に酸化防止剤を付与したり、後の多価フェノール系誘導体またはカチオン系高分子を付与すると同時または分散染料付与後であって多価フェノール系誘導体またはカチオン系高分子を付与する前後に酸化防止剤を付与してもよい。染色と同時や多価フェノール系誘導体等と同時の場合はそれぞれの処理条件に従えばよく、単独で酸化防止剤を付与する場合は、液流染色機、ウインスなどの浴中処理可能な装置を用い、４０℃〜１３０℃、５分〜３０分程度処理を行えばよい。また、パディング機等を用い７０℃〜１９０℃、１０秒〜５分程度で処理を行うこともできる。
【００２８】
分散染料を用いて染色した後、アセテート系繊維を含む繊維布帛に多価フェノール系誘導体またはカチオン系高分子を付与する。
これらの付与方法としては、液流染色機、ウインスなどの浴中処理可能な装置を用い、４０℃〜９０℃、５分〜３０分程度処理を行えばよい。また、パディング機等を用い７０℃〜１５０℃、１０秒〜５分程度で処理を行うこともできる。
これらの処理時には必要に応じ他の添加剤を添加しても良い。
また、これらの処理後必要に応じ、柔軟加工、帯電防止加工、撥水加工、抗菌加工等任意の加工をおこなってもよい。
【００２９】
【実施例】
以下、本発明を実施例に従い、本発明をより詳細に説明する。
なお、塩素堅牢度はＪＩＳ  Ｌ０８８４  塩素処理水に対する染色堅ろう度試験方法  Ｂ法に従い評価をおこなった。
【００３０】
実施例１
アセテート系繊維を含む繊維布帛として、耐熱ジアセテート繊維７０％ポリエステル繊維３０％の混繊糸を用いて得られた平織物を公知の方法で精練したものを下記染料で１１５℃×４５分染色処理をおこなった後、還元洗浄を行った。
2005009059.tif 000008
【００３１】
次に、多価フェノール系誘導体として天然タンニン  ３％ｏｍｆ、吐酒石  １．５％ｏｍｆの処理液を用い、吸尽法にて６０℃×２０分処理を行い、水洗、乾燥（１２０℃×３０秒）、セット（１５０℃×３０秒）を行い繊維布帛を得た。
得られた繊維布帛の性能を表１に記した。
【００３２】
比較例１
多価フェノール系誘導体をもちいた処理を除いた以外は、実施例１と同様にして繊維布帛を得た。得られた繊維布帛の性能を表１に記した。
【００３３】
実施例２
アセテート系繊維を含む繊維布帛として、耐熱ジアセテート繊維７０％ポリエステル繊維３０％の混繊糸を用いて得られた平織物を公知の方法で精練したものを下記染料で１１５℃×４５分染色処理をおこなった後、還元洗浄を行った。
2005009059.tif 000009
【００３４】
次に、カチオン系高分子としてポリアミン系樹脂（アミン類・ジシアンジアミド・塩化アンモンの縮合物）３％水溶液を処理液としパディング機を用いアセテート系繊維を含む繊維布帛に付与（ピックアップ７０％）し乾燥（１２０℃×３０秒）、セット（１５０℃×３０秒）を行い繊維布帛を得た。
得られた繊維布帛の性能を表１に記した。
【００３５】
比較例２
カチオン系高分子をもちいた処理を除いた以外は、実施例２と同様にして繊維布帛を得た。得られた繊維布帛の性能を表２に記した。
【００３６】
【表１】
2005009059.tif 000010
【００３７】
【発明の効果】
本発明の繊維布帛は、分散染料で染色されたアセテート系繊維を含んでおりながら優れた塩素堅牢度を有している。よって、本発明の繊維布帛でブラウス、シャツ、ジャケット、スラックス、水着等を製造し洗濯処理やプールでの使用を繰り返しても変色、褪色が少ない優れた衣服等を提供することができる。